(57)【特許請求の範囲】
【請求項１】
導体と、
前記導体の周囲に形成された絶縁体と、
を備えており、
前記絶縁体は、主成分がポリフェニレンサルファイド樹脂である樹脂組成物で形成されると共に総層厚が１００μｍ以上２５０μｍ以下であり、且つ、前記導体の周囲に形成された内層と、前記内層の周囲に形成されると共に前記内層よりも層厚が厚い一層の外層と、の二層からなり、
前記内層と前記外層は、結晶化度が共に９５％以上であることを特徴とする巻線。
【請求項２】
前記内層は、層厚が２０μｍ以上５０μｍ以下である請求項１に記載の巻線。
【請求項３】
前記外層は、層厚が２０μｍ以上２００μｍ以下である請求項１又は２に記載の巻線。
【請求項４】
前記樹脂組成物は、前記ポリフェニレンサルファイド樹脂のみからなる請求項１から３の何れか一項に記載の巻線。
【請求項５】
請求項１から４の何れか一項に記載の巻線の製造方法であって、
前記導体の周囲に前記樹脂組成物を押出被覆して前記内層を形成する第一工程と、
前記内層を前記樹脂組成物の結晶化適性温度まで冷却する第二工程と、
前記内層の周囲に前記樹脂組成物を押出被覆して前記外層を形成する第三工程と、
前記外層を加熱して前記樹脂組成物の結晶化適性温度に維持する第四工程と、
を備えていることを特徴とする巻線の製造方法。
【請求項６】
前記第二工程は、前記第一工程にて前記内層を押出被覆するときの前記樹脂組成物の温度から前記樹脂組成物の前記結晶化適性温度まで冷却することによって前記内層が結晶化され、前記第四工程は、前記第二工程の前記結晶化適性温度に維持するように前記外層を加熱することによって前記外層が結晶化される請求項５に記載の巻線の製造方法。
【請求項７】
前記樹脂組成物は、前記ポリフェニレンサルファイド樹脂のみからなる請求項５又は６に記載の巻線の製造方法。
【発明の詳細な説明】
【技術分野】
【０００１】
本発明は、回転電機や変圧器等の電気機器のコイルに使用される巻線及びその製造方法に係り、特に、断面丸型又は断面角型の導体の周囲に二層以上の押出被覆層を有する絶縁体が形成されている巻線及びその製造方法に関する。
【背景技術】
【０００２】
回転電機や変圧器等の電気機器のコイルに使用される巻線（エナメル線）は、一般的に、コイルの用途や形状に合致する断面形状に成形された導体の周囲に一層以上の押出被覆層を有する絶縁体が形成された構造となっている。このうち、導体としては、例えば、断面丸型の他、コイルの占有体積を縮小する目的で断面角型のものが使用されることも多くなってきている。
【０００３】
導体の周囲に絶縁体を形成する方法としては、例えば、有機溶剤に樹脂を溶解させてなる絶縁塗料を導体の周囲に塗布及び焼付する方法、予め調合された樹脂組成物を導体の周囲に押出被覆する方法、及びこれらの方法を併用する方法がある。
【０００４】
近年、電気機器の小型化の要求により、コアに巻線を巻き付けてコイルを作製するコイル巻線工程において、小径のコアに高張力で巻線を高密度に巻き付けるようになってきているため、絶縁体には、過酷な加工ストレスに耐え得る機械的特性（例えば、密着性や耐摩耗性）が求められている。
【０００５】
また、電気機器の高効率化や高出力化の要求から、インバータ制御や高電圧化が進展している結果、コイルの運転温度が以前よりも上昇傾向にあるため、絶縁体には、高い耐熱性も求められている。
【０００６】
更に、インバータサージ電圧等のより高い電圧が電気機器中のコイルに印加されることから、部分放電の発生によって絶縁体が劣化したり損傷したりすることがあるという問題が生じている。
【０００７】
部分放電による絶縁体の劣化や損傷を防ぐために、部分放電開始電圧の高い絶縁体の開発が進められている。絶縁体の部分放電開始電圧を高くする方法としては、例えば、比誘電率が低い樹脂で絶縁体を形成する方法や、絶縁体の厚さを厚くする方法が挙げられる。
【０００８】
具体的には、比誘電率が２．３〜２．８であり、従来の比誘電率が３〜４程度のポリイミド樹脂と比較して比誘電率が低い特定の構造を有する弗素系ポリイミド樹脂で絶縁体を形成することにより、絶縁体の発熱量を抑えて熱劣化を抑制する方法が知られている（例えば、特許文献１を参照）。
【０００９】
他にも、導体の周囲に一層以上のエナメル層と一層以上の押出被覆層とからなる絶縁体を形成し、これらエナメル層と押出被覆層との厚さの合計を６０μｍ以上とし、エナメル層の厚さを５０μｍ以下とし、２５℃における引張弾性率が１０００ＭＰａ以上であると共に２５０℃における引張弾性率が１０ＭＰａ以上である樹脂（例えば、ポリフェニレンサルファイド（ＰＰＳ）樹脂）で押出被覆層を形成することにより、導体と絶縁体との接着強度を低下させること無く、高い部分放電開始電圧（９００Ｖ程度）を実現できる方法が知られている（例えば、特許文献２を参照）。
【先行技術文献】
【特許文献】
【００１０】
【特許文献１】特開２００２−０５６７２０号公報
【特許文献２】特許第４１７７２９５号公報
【特許文献３】特開２０１３−２０６６４８号公報
【発明の概要】
【発明が解決しようとする課題】
【００１１】
しかしながら、特定の構造を有する弗素系ポリイミド樹脂で絶縁体を形成することにより、絶縁体の比誘電率を低くすることはできるものの、弗素系ポリイミド樹脂からなる絶縁体は導体との密着性が悪いため、例えば、コイル巻線工程等における過酷な加工ストレスによって絶縁体が導体から剥離して最悪の場合には絶縁破壊を起こす要因となる現象（所謂、被覆浮き）が発生してしまうことが懸念される。
【００１２】
また、一層以上のエナメル層と一層以上の押出被覆層とからなる絶縁体を形成する場合は、押出被覆層の層厚を厚くすることで絶縁体の部分放電開始電圧を高くすることができるが、導体と押出被覆層との間に導体と絶縁体との密着性を高めるエナメル層や接着層を介在させており、これらの性質や形成方法が押出被覆層と大きく異なるため、製造工程が煩雑になり易く、また製造コストが増大し易いという問題がある。
【００１３】
更に、ポリフェニレンサルファイド樹脂等で形成された押出被覆層の結晶化を促進させて耐熱性や耐溶剤性を向上させる必要があるが、押出被覆層の層厚が１５０μｍを超える場合は、押出被覆層の結晶化に伴う体積収縮に起因する内部ひずみが大きくなり、導体と絶縁体との密着性が低下してしまう。
【００１４】
そこで、本発明の目的は、主成分がポリフェニレンサルファイド樹脂である樹脂組成物で形成された絶縁体の結晶化を促進させながら導体と絶縁体との密着性を低下させず、しかも製造工程が簡素で製造コストが増大し難く、絶縁体の部分放電開始電圧が高い巻線及びその製造方法を提供することにある。
【課題を解決するための手段】
【００１５】
この目的を達成するために創案された本発明は、導体と、前記導体の周囲に形成された絶縁体と、を備えており、前記絶縁体は、主成分がポリフェニレンサルファイド樹脂である樹脂組成物で形成されると共に総層厚が１００μｍ以上２５０μｍ以下であり、且つ、前記導体の周囲に形成された内層と、前記内層の周囲に形成されると共に前記内層よりも層厚が厚い一層の外層と、の二層からなり、前記内層と前記外層は、結晶化度が共に９５％以上である巻線である。
【００１６】
前記内層は、層厚が２０μｍ以上５０μｍ以下であることが好ましい。
【００１７】
前記外層は、層厚が２０μｍ以上２００μｍ以下であることが好ましい。
【００１８】
前記内層と前記外層は、結晶化度が共に９５％以上であることが好ましい。
【００１９】
また、本発明は、前記巻線の製造方法であって、前記導体の周囲に前記樹脂組成物を押出被覆して前記内層を形成する第一工程と、前記内層を前記樹脂組成物の結晶化適性温度まで冷却する第二工程と、前記内層の周囲に前記樹脂組成物を押出被覆して前記外層を形成する第三工程と、前記外層を加熱して前記樹脂組成物の結晶化適性温度に維持する第四工程と、を備えている巻線の製造方法である。
【発明の効果】
【００２０】
本発明によれば、主成分がポリフェニレンサルファイド樹脂である樹脂組成物で形成された絶縁体の結晶化を促進させながら導体と絶縁体との密着性を低下させず、しかも製造工程が簡素で製造コストが増大し難く、絶縁体の部分放電開始電圧が高い巻線及びその製造方法を提供することができる。
【図面の簡単な説明】
【００２１】
【図１】本発明の実施の形態に係る巻線を示す斜視図である。
【図２】本発明の実施の形態に係る巻線の製造方法を説明する図である。
【発明を実施するための形態】
【００２２】
以下、本発明の好適な実施の形態を添付図面に順って説明する。
【００２３】
図１に示す通り、本発明の好適な実施の形態に係る巻線１００は、導体１０１と、導体１０１の周囲に形成された絶縁体１０２と、を備えている。
【００２４】
導体１０１は、その材料に特段の限定は無いが、エナメル線で常用される材料、例えば、無酸素銅や低酸素銅からなり、断面丸型（例えば、円形断面や楕円形断面）又は断面角型（例えば、正方形断面や長方形断面）等、コイルの用途や形状に合致する断面形状に成形されている。
【００２５】
絶縁体１０２は、主成分がポリフェニレンサルファイド樹脂である樹脂組成物で形成されると共に総層厚が１００μｍ以上２５０μｍ以下であり、且つ、導体１０１の周囲に形成された内層１０３と、内層１０３の周囲に形成されると共に内層１０３よりも層厚が厚い一層以上の外層１０４と、からなる。
【００２６】
絶縁体１０２の総層厚を１００μｍ以上２５０μｍ以下とする理由は、絶縁体１０２の総層厚が１００μｍ未満である場合は、絶縁体１０２の部分放電開始電圧が低くなり、絶縁体１０２の総層厚が２５０μｍ超である場合は、コイル巻線工程等における巻線１００の屈曲時に導体１０１と絶縁体１０２との間に発生するひずみが大きくなり、絶縁体１０２が導体１０１から剥離し易くなるからである。
【００２７】
樹脂組成物は、ポリフェニレンサルファイド樹脂のみからなるか、ポリフェニレンサルファイド樹脂と添加物とが混和されてなる。添加物としては、例えば、ポリエーテルエーテルケトン（ＰＥＥＫ）樹脂、ポリフェニルサルフォン（ＰＰＳＵ）樹脂、オレフィン系共重合体樹脂、無水マレイン酸（ＭＡ）、グリシジルメタクリレート（ＧＭＡ）樹脂、シンジオタクチックポリスチレン（ＳＰＳ）樹脂、ポリイミド（ＰＩ）樹脂、ポリアミド（ＰＡ）樹脂、ポリアミドイミド（ＰＡＩ）樹脂、熱可塑性ポリイミド（ＴＰＩ）樹脂、ポリエーテルイミド（ＰＥＩ）樹脂、ポリメチルペンテン（ＰＭＰ）樹脂、ポリブチレンテレフタレート（ＰＢＴ）樹脂、ポリブチレンナフタレート（ＰＢＮ）樹脂、ポリエチレン（ＰＥ）樹脂、ポリスチレン（ＰＳ）樹脂、又は酸化防止剤から選択される一種以上が挙げられる。
【００２８】
内層１０３は、層厚が２０μｍ以上５０μｍ以下であることが好ましく、外層１０４は、層厚が２０μｍ以上２００μｍ以下であることが好ましく、内層１０３と外層１０４は、結晶化度が共に９５％以上であることが好ましい。
【００２９】
内層１０３と外層１０４の結晶化度を共に９５％以上とすることにより、内層１０３と外層１０４の耐摩耗性、耐熱性、及び耐溶剤性を大幅に向上させることができる。
【００３０】
次に、本発明の好適な実施の形態に係る巻線の製造方法について説明する。
【００３１】
本発明の好適な実施の形態に係る巻線の製造方法は、導体１０１の周囲に樹脂組成物を押出被覆して内層１０３を形成する第一工程と、内層１０３を樹脂組成物の結晶化適性温度まで冷却する第二工程と、内層１０３の周囲に樹脂組成物を押出被覆して外層１０４を形成する第三工程と、外層１０４を加熱して樹脂組成物の結晶化適性温度に維持する第四工程と、を備えている。
【００３２】
具体的には、例えば、図２に示す通り、第一工程では、導体１０１を送出機２０１から送り出してプーリ２０２を経て予備加熱炉２０３に導入し、予備加熱炉２０３により導体１０１を不活性ガス雰囲気中で樹脂組成物の融点以上に予備加熱し、その後、第一押出機２０４により導体１０１の周囲に樹脂組成物を押出被覆して内層１０３を形成する。
【００３３】
不活性ガス雰囲気中で予備加熱する理由は、予備加熱炉２０３の内部では、導体１０１の表面が高温環境下に暴露されるため、導体１０１の表面が酸化する虞があるが、予備加熱炉２０３の内部雰囲気を不活性ガス雰囲気で置換することにより、導体１０１の表面が酸化することを抑制することができ、導体１０１と内層１０３、ひいては導体１０１と絶縁体１０２との密着性が低下することを防止することが可能となるからである。
【００３４】
不活性ガスとしては、低コストな汎用気体である窒素ガスや熱伝導性に優れたヘリウムガスが有効であるが、これらに限定されるものでは無い。
【００３５】
なお、予備加熱炉２０３による導体１０１の予備加熱温度と第一押出機２０４による樹脂組成物の押出温度は、２８０℃以上、より好ましくは３００℃以上３２０℃以下となるように設定されることが望ましい。これにより、導体１０１と内層１０３との密着性を良好とすることが可能となる。
【００３６】
第二工程では、第一冷却装置２０５により内層１０３を樹脂組成物の結晶化適性温度まで冷却する。これにより、内層１０３の結晶化が促進されて内層１０３の耐摩耗性、耐熱性、及び耐溶剤性を向上させることができる。
【００３７】
第三工程では、第二押出機２０６により内層１０３の周囲に樹脂組成物を押出被覆して外層１０４を形成する。このとき、第二押出機２０６による樹脂組成物の押出温度は、２８０℃以上、より好ましくは３００℃以上３２０℃以下となるように設定されることが望ましい。これにより、内層１０３と外層１０４との密着性を良好とすることが可能となる。
【００３８】
第四工程では、加熱炉２０７により外層１０４を加熱して樹脂組成物の結晶化適性温度に維持する。これにより、外層１０４の結晶化が促進されて外層１０４の耐摩耗性、耐熱性、及び耐溶剤性を向上させることができる。更に、外層１０４の熱が内層１０３に伝わることで、内層１０３の結晶化に伴う体積収縮に起因する内部ひずみが緩和（均衡化）される。
【００３９】
その後、第二冷却装置２０８により導体１０１を内層１０３と外層１０４と共に冷却し、引取機２０９を通じて巻取機２１０で巻き取ることにより、巻線１００を得ることができる。
【００４０】
なお、結晶化の促進のためには、数秒の短時間でも内層１０３や外層１０４の温度を樹脂組成物の結晶化適性温度に維持すれば良く、これにより、絶縁体１０２の化学的・機械的・熱的な性能が向上する。
【００４１】
巻線１００を製造するにあたっては、前述の通り、内層１０３の層厚を２０μｍ以上５０μｍ以下とすることが好ましく、外層１０４の層厚を２０μｍ以上２００μｍ以下とすることが好ましい。これにより、絶縁体１０２の結晶化に伴う体積収縮に起因する内層１０３や外層１０４の内部ひずみを最小限に低減することができる。
【００４２】
即ち、巻線１００では、絶縁体１０２を内層１０３と外層１０４に分け、更に、内層１０３と外層１０４とを別工程で結晶化することにより、コイル巻線工程等における巻線１００の屈曲時に導体１０１と絶縁体１０２との間に発生するひずみを最小限にし、導体１０１と絶縁体１０２との剥離を抑制することができるため、導体１０１と絶縁体１０２との密着性を確保することができる。
【００４３】
なお、絶縁体１０２の総層厚を厚くしたい場合は、二層以上の外層１０４を形成しても構わない。この場合でも、内層１０３の層厚を２０μｍ以上５０μｍ以下とすることにより、導体１０１と絶縁体１０２との密着性が低下することを抑制することが可能となる。
【００４４】
これまで説明してきたように、本発明の好適な実施の形態に係る巻線１００では、絶縁体１０２を内層１０３と外層１０４に分けているため、絶縁体１０２の内部ひずみが少なく、従来よりも導体１０１と絶縁体１０２との密着性を向上させることが可能となる。
【００４５】
また、本発明の好適な実施の形態に係る巻線１００では、耐溶剤性や耐熱性に優れたポリフェニレンサルファイド樹脂を使用して内層１０３と外層１０４を形成しているため、必要十分な耐溶剤性や耐熱性を確保することが可能となる。
【００４６】
更に、本発明の好適な実施の形態に係る巻線１００では、絶縁体１０２の総層厚を１００μｍ以上としているため、絶縁体１０２の部分放電開始電圧を高くすることができ、必要十分な電気特性を確保することもできる。
【００４７】
ここで、本発明の技術思想について説明する。
【００４８】
導体の周囲に形成する絶縁体を一層にしようが、二層以上にしようが、その押出被覆後のアニール処理で結晶化度を向上させれば、絶縁体の耐熱性に違いは無い。しかし、問題となるのは、導体と絶縁体との密着性であり、絶縁体を一層にした場合はその後の結晶化によって絶縁体の体積収縮で密着性の低下が生じてしまう。
【００４９】
これに対して、本発明では、絶縁体１０２を二層以上に分割し、導体１０１の直上に位置する内層１０３を薄く押し出すことによって結晶化による内層１０３の体積収縮を小さくすることができ、しかも新たに外層１０４を内層１０３の周囲に形成する際に、新たな外層１０４の熱が下層に位置する結晶化後の内層１０３に伝わり、内層１０３の内部ひずみが緩和乃至均衡化されるため、絶縁体１０２の耐熱性や耐溶剤性等の特性を得つつ、導体１０１と絶縁体１０２との密着性を確保することができる。
【００５０】
また、内層１０３と外層１０４のどちらも樹脂組成物の結晶化適性温度（例えば、２００℃）まで冷却するが、押出被覆時の下層の温度が異なるため、結晶化の方法が異なっている。
【００５１】
内層１０３の形成時は、導体１０１と内層１０３との密着性を確保するため、３００℃に加熱した導体１０１の周囲に３００℃の樹脂組成物を押出被覆するため、その後、結晶化適性温度まで冷却する必要があるが、外層１０４の形成時は、２００℃の内層１０３の周囲に３００℃の樹脂組成物を押出被覆する。このとき、外層１０４よりも導体１０１と内層１０３の方が単位長さに占める質量が大きいため、外層１０４の被覆後もその温度は２００℃からそれほど上昇しない。
【００５２】
つまり、内層１０３は３００℃から２００℃に冷却する過程で結晶化されるが、外層１０４は加熱により２００℃の状態を維持することで結晶化されるため、両者の結晶化は異なる過程によって行われている。しかし、結晶化の方法が異なっていても、結果的に結晶化が充分に進行していれば（結晶化度が共に９５％以上であれば）、内層１０３と外層１０４との間に性能差は発生しない。
【００５３】
以上の通り、本発明によれば、主成分がポリフェニレンサルファイド樹脂である樹脂組成物で形成された絶縁体の結晶化を促進させながら導体と絶縁体との密着性を低下させず、しかも製造工程が簡素で製造コストが増大し難く、絶縁体の部分放電開始電圧が高い巻線及びその製造方法を提供することができる。
【００５４】
なお、本発明は、本明細書で説明された実施の形態に限定されるものでは無く、本発明の主旨を逸脱しない範囲で種々の変更を加え得ることは当業者により明確に理解することができる。
【実施例】
【００５５】
ここでは、長辺が約３ｍｍであると共に短辺が約２ｍｍである平角銅線からなる導体を使用し、融点が約２７８℃であると共に結晶化適性温度が約２００℃であるポリフェニレンサルファイド樹脂からなる樹脂組成物を使用し、表１に示す通り、実施例１及び比較例１〜５の６通りの巻線を製造し、これらの巻線を評価することにより、本発明の効果を実証した。
【００５６】
【表１】
0006519231.tif 000002
【００５７】
［実施例１］
導体を予備加熱炉２０３に導入して窒素雰囲気中で約３００℃に予備加熱し、第一押出機２０４により導体の周囲に約３００℃に加熱した樹脂組成物を押出被覆して層厚が４０μｍである内層を形成し、第一冷却装置２０５により内層を約２００℃まで０．５秒間に亘り冷却して内層の結晶化を促進させた。更に、第二押出機２０６により内層の周囲に約３００℃に加熱した樹脂組成物を押出被覆して層厚が１１０μｍである外層を形成し、加熱炉２０７により外層を加熱して約２００℃に維持しながら外層の結晶化を促進させ、第二冷却装置２０８により巻線を常温まで冷却し、引取機２０９を通じて巻取機２１０により巻線を巻き取った。
【００５８】
［比較例１］
導体を予備加熱炉２０３に導入して窒素雰囲気中で約３００℃に予備加熱し、第一押出機２０４により導体の周囲に約３００℃に加熱した樹脂組成物を押出被覆して層厚が２０μｍである内層を形成し、第一冷却装置２０５により内層を約２００℃まで０．５秒間に亘り冷却して内層の結晶化を促進させ、第二冷却装置２０８により巻線を常温まで冷却し、引取機２０９を通じて巻取機２１０により巻線を巻き取った。
【００５９】
［比較例２］
導体を予備加熱炉２０３に導入して窒素雰囲気中で約３００℃に予備加熱し、第一押出機２０４により導体の周囲に約３００℃に加熱した樹脂組成物を押出被覆して層厚が１００μｍである内層を形成し、第一冷却装置２０５により内層を約２００℃まで０．５秒間に亘り冷却して内層の結晶化を促進させ、第二冷却装置２０８により巻線を常温まで冷却し、引取機２０９を通じて巻取機２１０により巻線を巻き取った。
【００６０】
［比較例３］
導体を予備加熱炉２０３に導入して窒素雰囲気中で約３００℃に予備加熱し、第一押出機２０４により導体の周囲に約３００℃に加熱した樹脂組成物を押出被覆して層厚が１５０μｍである内層を形成し、第一冷却装置２０５により内層を約２００℃まで０．５秒間に亘り冷却して内層の結晶化を促進させ、第二冷却装置２０８により巻線を常温まで冷却し、引取機２０９を通じて巻取機２１０により巻線を巻き取った。
【００６１】
［比較例４］
導体を予備加熱炉２０３に導入して窒素雰囲気中で約３００℃に予備加熱し、第一押出機２０４により導体の周囲に約３００℃に加熱した樹脂組成物を押出被覆して層厚が１３０μｍである内層を形成し、第一冷却装置２０５により内層を約５０℃まで５秒間に亘り冷却して内層の結晶化を阻害した。更に、第二押出機２０６により内層の周囲に約３００℃に加熱した樹脂組成物を押出被覆して層厚が１３０μｍである外層を形成し、加熱炉２０７により外層を加熱して約２００℃に維持しながら外層の結晶化を促進させ、第二冷却装置２０８により巻線を常温まで冷却し、引取機２０９を通じて巻取機２１０により巻線を巻き取った。
【００６２】
［比較例５］
導体を予備加熱炉２０３に導入して窒素雰囲気中で約３００℃に予備加熱し、第一押出機２０４により導体の周囲に約３００℃に加熱した樹脂組成物を押出被覆して層厚が１００μｍである内層を形成し、第一冷却装置２０５により内層を約２００℃まで５秒間に亘り冷却して内層の結晶化を促進させ、第二冷却装置２０８により巻線を常温まで冷却し、引取機２０９を通じて巻取機２１０により巻線を巻き取った。
【００６３】
［密着性の評価方法］
急激伸長試験装置により長さが約５００ｍｍである巻線を目標線間距離を２００ｍｍとして急激に伸長・断線させ、絶縁体における亀裂、導体の露出、及び被覆浮きの合計長さが７ｍｍ未満のものを合格「○」とし、７ｍｍ以上のものを不合格「×」とした。
【００６４】
［部分放電開始電圧の評価方法］
２本の巻線の長辺となる面同士を長さ１５０ｍｍに亘って隙間が生じないように密着させたサンプルにおいて、２本の導体間に周波数が５０Ｈｚの交流電流を印加し、その電圧を毎秒１０Ｖで昇圧させながら、５０ｐＣの部分放電が５０回以上発生する電圧を測定し、その電圧が１５５０Ｖ以上であるものを合格「○」とし、１５５０Ｖ未満であるものを不合格「×」とした。
【００６５】
［耐溶剤性（耐薬品性）の評価方法］
巻線を切断して試験長が１５０ｍｍの試験片を作製し、その試験片を温度が２００℃の恒温槽で約１０分間加熱処理後、温度が６０℃のＪＩＳ  Ｋ８２７１に規定されたキシレン中に３０分間浸漬して取り出し、絶縁体に泡又は膨れが発生しなかったものを合格「○」とし、泡又は膨れが発生したものを不合格「×」とした。
【００６６】
［結果］
実施例１では、全ての評価項目で合格し、密着性、部分放電開始電圧、及び耐溶剤性に優れていた。具体的には、内層の層厚が４０μｍであるため、導体と絶縁体との密着性が良好であり、内層と外層の合計（絶縁体の総層厚）が１５０μｍであるため、部分放電開始電圧も高く、内層と外層の結晶化を充分に促進させているため、耐溶剤性も良好であった。
【００６７】
比較例１，２では、絶縁体が薄い内層のみからなるため、密着性は良好であったものの、部分放電開始電圧が低かった。また、内層の結晶化は充分であるため、耐溶剤性は良好であった。
【００６８】
比較例３では、絶縁体が厚い内層のみからなるため、部分放電開始電圧は充分であったが、密着性は劣っていた。また、内層の結晶化は充分であるため、耐溶剤性は良好であった。
【００６９】
比較例４では、内層と外層の層厚が厚いため、部分放電開始電圧は充分であったが、密着性は劣っていた。また、内層の結晶化は充分であるため、耐溶剤性は良好であった。
【００７０】
比較例５では、絶縁体が内層のみからなり、その結晶化が不充分であったことから、耐溶剤性が劣っていた。また、絶縁体としての総層厚が薄いため、密着性は良好であったものの、部分放電開始電圧が低かった。
【００７１】
なお、本実施例では、ポリフェニレンサルファイド樹脂を主成分とする二層構造の絶縁体を形成したが、ポリフェニレンサルファイド樹脂以外の成分からなる層を設けて三層構造以上とし、絶縁体の厚さが０．１ｍｍ以上となっても、本発明の主旨の範囲内であれば、何ら効果に影響は無く、全く差し支え無い。
【符号の説明】
【００７２】
１００  巻線
１０１  導体
１０２  絶縁体
１０３  内層
１０４  外層
２０１  送出機
２０２  プーリ
２０３  予備加熱炉
２０４  第一押出機
２０５  第一冷却装置
２０６  第二押出機
２０７  加熱炉
２０８  第二冷却装置
２０９  引取機
２１０  巻取機
【図１】
0006519231.tif 000003
【図２】
0006519231.tif 000004